(57)【要約】  内側面の一部（内側面の下部）を親液性としたバンクをより容易に形成する技術が提供される。それにより、複数の有機ＥＬ素子を含む有機ＥＬディスプレイパネルであって、前記有機ＥＬ素子のそれぞれは、基板と、前記基板上に配置された陽極と、前記陽極上に配置された有機発光層と、前記有機発光層上に配置された陰極と、前記有機発光層の領域を規定する順テーパ状のバンクと、前記バンクの上表面およびバンクのテーパ上部の表面に配置された撥液性有機膜とを有し、かつ前記有機ＥＬ素子のバンクのテーパ下部の表面に撥液性有機膜を有さない、有機ＥＬディスプレイパネルを提供する。
2009113239.tif 000002
【特許請求の範囲】
【請求項１】
複数の有機ＥＬ素子を含む有機ＥＬディスプレイパネルであって、
前記有機ＥＬ素子のそれぞれは、基板と、前記基板上に配置された陽極と、前記陽極上に配置された有機発光層と、前記有機発光層上に配置された陰極と、前記有機発光層の領域を規定する順テーパ状のバンクと、前記バンクの上表面およびバンクのテーパ上部の表面に配置された撥液性有機膜とを有し、かつ
前記有機ＥＬ素子のバンクのテーパ下部の表面に撥液性有機膜を有さない、
有機ＥＬディスプレイパネル。
【請求項２】
前記順テーパ状のバンクのテーパ角度は、２０°〜７０°である、請求項１に記載の有機ＥＬディスプレイパネル。
【請求項３】
前記有機発光層は塗布形成され、
前記有機発光層の表面と、前記バンクのテーパの表面との接点は、撥液性有機膜によって規定されている、請求項１に記載の有機ＥＬディスプレイパネル。
【請求項４】
前記バンクの表面に配置された撥液性有機膜は、自己組織化膜である、請求項１に記載の有機ＥＬディスプレイパネル。
【請求項５】
前記バンクの表面に配置された撥液性有機膜は、単分子膜である、請求項１に記載の有機ＥＬディスプレイパネル。
【請求項６】
前記有機ＥＬ素子のバンクのテーパ下部の表面に配置された親液性有機膜を有する、請求項１に記載の有機ＥＬディスプレイパネル。
【請求項７】
前記バンクの材料は、無機絶縁材料である、請求項１に記載の有機ＥＬディスプレイパネル。
【請求項８】
前記バンクの材料は、有機絶縁材料である、請求項１に記載の有機ＥＬディスプレイパネル。
【請求項９】
前記バンクは、ラインバンクである、請求項１に記載の有機ＥＬディスプレイパネル。
【請求項１０】
複数の陽極が配置された基板を準備するステップと、
前記陽極の少なくとも一部を囲むように、順テーパ状のバンクを形成するステップと、
前記バンクの表面に、撥液性有機膜を形成するステップと、
前記バンクのテーパ下部の表面に形成された撥液性有機膜に、選択的に光を照射して、前記撥液性有機膜の撥液性を低下させるかまたは前記撥液性有機膜を除去するステップと、
前記バンクで規定された領域に、有機発光材料を含むインクを塗布して、有機発光層を形成するステップと、
前記有機発光層の上に、陰極を形成するステップと、
を有する有機ＥＬディスプレイパネルの製造方法。
【請求項１１】
前記順テーパ状のバンクのテーパ角度は、２０°〜７０°である、請求項１０に記載の製造方法。
【請求項１２】
前記撥水性有機膜は、撥水機能を有する感光性の自己組織化膜である、請求項１０に記載の製造方法。
【請求項１３】
前記照射する光は、紫外線である、請求項１０に記載の製造方法。
【請求項１４】
前記バンクを形成するステップの前に、前記陽極の上に正孔注入層を形成するステップをさらに含む、請求項１０に記載の製造方法。
【発明の詳細な説明】
【技術分野】
【０００１】
本発明は、有機ＥＬディスプレイパネル及びその製造方法に関する。
【背景技術】
【０００２】
有機ＥＬディスプレイパネルには、基板上に形成された複数の有機ＥＬ素子を有する。各有機ＥＬ素子は通常、画素電極（陽極）と陰極からなる電極対と、電極対に挟まれた有機発光層などの機能層を有する。各電極や各機能層は、一般に蒸着法やスパッタ法などによって形成されることもあるが、塗布法によって形成することもできる。【０００３】
各電極や各機能層を塗布法によって形成する場合には、絶縁性の材料からなるバンクで規定された領域に、液状物質を吐出または塗布して、それを乾燥させる。バンク表面の液状物質に対する親和性が適切に制御されていないと、形成される層の膜厚均一性が低下しやすい。形成される層の膜厚均一性が低いと、有機ＥＬディスプレイパネルとしたときに輝度ムラが発生するなどして画像特性が低下する。【０００４】
一般的にバンクの表面は、吐出または塗布された液状物質をバンクで規定された領域に留めるため、撥液性とする必要がある。ところがバンクの内側側面が撥液性であると、所望の位置に液状物質がなじまず、均一な膜を形成しにくい。したがって、バンクの側面の一部（特にバンク内側面の下部側）は親液性であり、かつバンク内側面の上部側は撥液性であることが好ましい。【０００５】
そのため、バンクを二層構造として、バンクの下層を親液性とし、かつ上層を撥液性とすることが報告されている（特許文献１〜５を参照）。例えば、無機材料からなる下層と、有機材料などからなる上層とを有する二層構造のバンクで規定された領域に、液状物質を提供することで、有機発光層などの機能膜を形成する技術が示されている。また例えば、２層構造のバンクの上層にのみ、撥液性膜を形成する技術も知られている（特許文献６〜７を参照）。【０００６】
さらに、物質表面に形成された有機薄膜に光を照射することによって、表面の物性を選択的に変換させる方法が知られている（特許文献８などを参照）。このような有機薄膜を「自己組織化有機薄膜」などと称することがある。例えば、紫外線を照射すると照射部位の有機薄膜の分子構造が変化して、表面での水の接触角を変化させることができる自己組織化有機薄膜が知られている。【０００７】
自己組織化有機薄膜を、有機ＥＬ素子の塗布領域を囲むバンクに形成して、塗布形成される機能層を規定しようとする技術が知られている（特許文献９〜１０を参照）。特許文献６には、隔壁（バンク）の表面に形成された撥液性の自己組織化膜を、光パターニングすることにより、バンクの上面にのみ撥液性の自己組織化膜を残す手法が報告されている。
【特許文献１】特開２００４−１７１００７号公報
【特許文献２】特開２００５−３２６７９９号公報
【特許文献３】米国特許出願公開２００５／０１１６６３２
【特許文献４】特開２００６−２１６２９７号公報
【特許文献５】米国特許出願公開第２００６／０１７０３８
【特許文献６】特開２００７−９５５１２号公報
【特許文献７】米国特許出願公開第２００７／００７１８８５
【特許文献８】特開２００６−１８８４８７号公報
【特許文献９】特開２００２−２３７３８３号公報
【特許文献１０】米国特許出願公開第２００２／００１６０３１
【発明の開示】
【発明が解決しようとする課題】
【０００８】
前記の通り、バンクの側壁の下部を親液性に、バンクの側壁の上部を撥液性にすれば、均一な塗布膜を形成できると期待される。よって本発明は、バンクの側壁において、親液性表面と撥液性領域との境界を正確に、かつ自在に制御する手段を提供する。それにより、バンクで規定された領域に、均一な塗布膜を形成する手段を提供する。【０００９】
また、無機材料の下層と有機材料の上層とを有する二層構造のバンクを形成する場合には、無機材料からなる下層の厚さを制御することにより、親液性の領域を調整する。ところが、無機材料からなる層を過剰に厚くしようとすると成膜に時間がかかるばかりか、膜をエッチングするときにオーバーエッチングしやすい。オーバーエッチングにより、無機材料からなる層の下にある部材が損傷されることがある。【００１０】
そこで本発明は、バンクの内側面の一部（内側面の下部）を親液性としたバンクをより容易に、かつ精密に形成する技術を提供する。さらに、塗布領域を規定するバンクの内側面をテーパ状として、より塗布膜の均一性を高める。このようにして、各有機ＥＬ素子において、バンクで規定された領域に有機発光層などの機能層を均一に形成し、輝度ムラの少ない有機ＥＬディスプレイパネルを提供する。また、あわせて均一性の高い有機半導体層を有する有機ＴＦＴを提供する。
【課題を解決するための手段】
【００１１】
すなわち本発明の第一は、以下に示す有機ＥＬディスプレイパネルに関する。
［１］  複数の有機ＥＬ素子を含む有機ＥＬディスプレイパネルであって、
前記有機ＥＬ素子のそれぞれは、基板と、前記基板上に配置された陽極と、前記陽極上に配置された有機発光層と、前記有機発光層上に配置された陰極と、前記有機発光層の領域を規定する順テーパ状のバンクと、前記バンクの上表面およびバンクのテーパ上部の表面に配置された撥液性有機膜とを有し、かつ前記有機ＥＬ素子のバンクのテーパ下部の表面に撥液性有機膜を有さない、有機ＥＬディスプレイパネル。
［２］  前記順テーパ状のバンクのテーパ角度は、２０°〜７０°である、［１］に記載の有機ＥＬディスプレイパネル。
［３］  前記有機発光層は塗布形成され；前記有機発光層の表面と、前記バンクのテーパの表面との接点は、撥液性有機膜によって規定されている、［１］に記載の有機ＥＬディスプレイパネル。【００１２】
［４］  前記バンクの表面に配置された撥液性有機膜は、自己組織化膜である、［１］に記載の有機ＥＬディスプレイパネル。
［５］  前記バンクの表面に配置された撥液性有機膜は、単分子膜である、［１］に記載の有機ＥＬディスプレイパネル。
［６］  前記有機ＥＬ素子のバンクのテーパ下部の表面に配置された親液性有機膜を有する、［１］に記載の有機ＥＬディスプレイパネル。【００１３】
［７］  前記バンクの材料は、無機絶縁材料である、［１］に記載の有機ＥＬディスプレイパネル。
［８］  前記バンクの材料は、有機絶縁材料である、［１］に記載の有機ＥＬディスプレイパネル。
［９］  前記バンクは、ラインバンクである、［１］に記載の有機ＥＬディスプレイパネル。【００１４】
本発明の第二は、以下に示す有機ＥＬディスプレイパネルの製造方法に関する。
［１０］  複数の陽極が配置された基板を準備するステップと；前記陽極の少なくとも一部を囲むように、順テーパ状のバンクを形成するステップと；前記バンクの表面に、撥液性有機膜を形成するステップと；前記バンクのテーパ下部の表面に形成された撥液性有機膜に、選択的に光を照射して、前記撥液性有機膜の撥液性を低下させるかまたは前記撥液性有機膜を除去するステップと；前記バンクで規定された領域に、有機発光材料を含むインクを塗布して、有機発光層を形成するステップと；前記有機発光層の上に、陰極を形成するステップと、を有する有機ＥＬディスプレイパネルの製造方法。【００１５】
［１１］  前記順テーパ状のバンクのテーパ角度は、２０°〜７０°である、［１０］に記載の製造方法。
［１２］  前記撥水性有機膜は、撥水機能を有する感光性の自己組織化膜である、［１０］に記載の製造方法。
［１３］  前記照射する光は、紫外線である、［１０］に記載の製造方法。
［１４］  前記バンクを形成するステップの前に、前記陽極の上に正孔注入層を形成するステップをさらに含む、［１０］に記載の製造方法。【００１６】
本発明の第三は、以下に示す有機薄膜トランジスタに関する。
基板と、前記基板上に配置されたソース電極およびドレイン電極と、前記ソース電極およびドレイン電極とを接続する有機半導体層と、前記有機半導体層の領域を規定する順テーパ状のバンクと、前記有機半導体層に絶縁膜を介して接続するゲート電極とを有する有機薄膜トランジスタであって、
前記有機薄膜トランジスタ素子のバンクの上表面、およびバンクのテーパ上部の表面に配置された撥液性有機膜を有し、かつ前記バンクのテーパ下部の表面は撥液性有機膜を有さない、有機薄膜トランジスタ。
【発明の効果】
【００１７】
本発明により、バンクの内側面の一部を親液性とし、一部を撥液性としたバンクを容易に形成することができ、かつ親液性の領域と撥液性の領域を任意に制御することができる。そのため、バンクで規定された領域に、塗布する液状物質の粘度などにかかわらず、均一性の高い機能層を塗布法で形成することができる。特にバンクを順テーパ状にすれば（内側面を傾ければ、より均一性の高い機能層を塗布法で形成できる。
【図面の簡単な説明】
【００１８】
【図１】有機ＥＬ素子の各層の積層状態を示す模式図である。図１Ａは、正孔注入層をバンクで規定しない例；図１Ｂは、正孔注入層をバンクで規定した例である。
【図２】有機ＴＦＴの積層状態を示す模式図である。
【図３】マスクを介してバンク表面に光を照射するときに、マスクとバンク表面との間隔に応じて照射領域が制御できることを示す図である。
【図４】バンクが規定する領域に提供された液状物質が、乾燥していくプロセスを示す図である。
【図５】ピンニング高さを設定するためのモデルを示す図である。
【発明を実施するための最良の形態】
【００１９】
１．有機ＥＬディスプレイパネル
本発明の有機ＥＬディスプレイパネルは複数の有機ＥＬ素子を含み、通常、複数の有機ＥＬ素子はマトリックス状に配置されている。有機ＥＬ素子のそれぞれは、１）基板と、２）画素電極（陽極）と、３）有機発光層などの機能層と、４）陰極と、５）順テーパ状のバンクと、６）バンクの上表面、およびバンクのテーパ上部の表面（「テーパ面の上部」ともいう）に配置された撥液性有機膜とを有する。【００２０】
基板の材質は、特に限定されないが絶縁性を有するものが好ましい。基板の材質の例には、ガラスやＰＥＴ（ポリエチレンテレフタレート）、ＰＥＮ（ポリエチレンナフタレート）、ＰＩ（ポリイミド）などが含まれる。もちろん、ボトムエミッション型の有機ＥＬディスプレイパネルとする場合には、可視光に対する透過性が高い材質とする必要がある。【００２１】
基板の表面には、複数の画素電極が配置されており、通常はマトリックス状に配置される。画素電極は、陽極であることが好ましい。画素電極は、例えば駆動ＴＦＴのソース電極またはドレイン電極に接続されていることが好ましい。【００２２】
トップエミッション型の有機ＥＬディスプレイパネルの場合には、画素電極に光反射性が求められる。光反射性を有する画素電極の材質の例には、ＡＰＣ合金（銀、パラジウム、銅の合金）やＡＲＡ（銀、ルビジウム、金の合金）、ＭｏＣｒ（モリブデンとクロムの合金）、ＮｉＣｒ（ニッケルとクロムの合金）などが含まれる。【００２３】
一方、ボトムエミッション型の有機ＥＬディスプレイパネルの場合には、基板および画素電極に光透過性が求められるので、ガラスやＰＥＴ、ＰＥＮなどで基板を作製し、ＩＴＯやＩＺＯ（Ｉｎｄｉｕｍ  Ｚｉｎｃ  Ｏｘｉｄｅ）、酸化スズなどで陽極を作製することが好ましい。【００２４】
有機ＥＬ素子は、基板上の画素電極の一部または全部を覆う機能層を有する。機能層を構成する機能材料は、低分子材料であっても高分子材料であってもよいが、好ましくは高分子材料である。高分子材料を含むインクは、バンク（後述）で規定された領域に比較的容易に印刷することができ、本発明の有機ＥＬディスプレイパネルに適する。特に、有機発光層は高分子有機材料であることが好ましい。後述するように機能材料を含むインクは、バンクによって規定された領域に、インクジェット、ディスペンサー、ノズルコート、スピンコート、凹版印刷、凸版印刷などにより塗布および乾燥されて層とされることが好ましい。【００２５】
塗布法で形成される機能層には、少なくとも有機発光層が含まれ、正孔注入層、中間層、電子輸送層などが含まれうる。これらが画素電極上に積層されている。【００２６】
有機発光層に含まれる有機発光材料の例には、ポリフェニレンビニレンおよびその誘導体、ポリアセチレンおよびその誘導体、ポリフェニレンおよびその誘導体、ポリパラフェニレンエチレンおよびその誘導体、ポリ３-ヘキシルチオフェンおよびその誘導体、ポリフルオレンおよびその誘導体などが含まれる。【００２７】
正孔注入層は、画素電極からの正孔の注入効率を高める機能を有する。正孔注入層の有機材料の例には、ＰＥＤＯＴ−ＰＳＳ（ポリスチレンスルホン酸をドープしたポリエチレンジオキシチオフェン）やポリ３,４-エチレンジオキシチオフェンやその誘導体などが含まれる。【００２８】
中間層（インターレイヤー）は、有機発光層から正孔注入層に電子が輸送されるのをブロックする役割や、有機機能材料層に効率よく正孔を運ぶ役割などを有する。中間層の材質の例には、トリフェニルアミンやポリアニリンなどが含まれる。【００２９】
電子注入層は、陰極から注入された電子を有機発光層へ輸送する層である。電子注入層の材質の例には、バリウム、フタロシアニン、フッ化リチウム、これらの組み合わせなどが含まれる。【００３０】
機能層、好ましくは電子輸送層の上には、陰極が形成されている。ボトムエミッション型の有機ＥＬディスプレイパネルの陰極の材質は、光を反射させるものであれば特に限定されず、例えば、アルミニウム層からなる。トップエミッション型の有機ＥＬディスプレイパネルの陰極の材質は、可視光が透過しやすい材質であればよく、例えばＩＴＯ膜などであればよい。【００３１】
さらに有機ＥＬ素子は、陰極上に配置された封止膜を有していてもよい。封止膜は、有機ＥＬ素子の機能層などが水分に曝されたり、空気に曝されたりすることを抑制する。【００３２】
さらに本発明の有機ＥＬディスプレイの各有機ＥＬ素子は、電極または機能層の領域を規定するバンクを有する。好ましくは、正孔注入層の上に形成されたバンクが、各機能層（正孔注入層を除く）の領域を規定しているか（図１Ａ参照）、；または画素電極の上に形成されたバンクが、各機能層の領域を規定していることが好ましい（図１Ｂ参照）。【００３３】
バンクは、ピクセルバンクであってもラインバンクであってもよいが、好ましくはラインバンクである。ピクセルバンクとは、１つの有機ＥＬ素子毎に、その機能層の領域を規定するバンクである。ラインバンクとは、マトリックス状に配置された有機ＥＬ素子のうちの、一列に配置された複数の有機ＥＬ素子の機能層の領域を規定するバンクである。したがって、隣接する有機ＥＬ素子の機能層は互いに連結している。【００３４】
ピクセルバンクである場合は、バンクで規定される領域に、インクをドロップ（滴下）して塗布する。ラインバンクである場合は、バンクで規定される領域にインクを連続的に塗布することができるので、塗布が容易である。さらに、ライン塗布は生産性が向上するだけではなく、機能膜の膜厚均一性が向上する。塗布法で形成した機能膜は、バンク周辺で膜厚均一性が悪化する傾向がある。そのため全周囲をバンクで囲まれるピクセル構造では、ピクセルの四辺で膜厚均一性が悪化する。これに対して、ライン構造では画素列方向にバンクがないため、均一な膜厚が得られやすい。【００３５】
バンクは絶縁性材料により形成されていればよく、有機溶剤耐性を有していることが好ましい。また、バンクは可視光をある程度透過させることが好ましい。さらにバンクは、エッチング処理、ベーク処理などがされることがあるので、それらの処理に対する耐性の高い材質であることが好ましい。バンクの材質は、樹脂などの有機材料であっても、ガラスなどの無機材料であってもよい。有機材料の例には、アクリル系樹脂、ポリイミド系樹脂、ノボラック型フェノール樹脂などが含まれ、無機材料の例には、シリコンオキサイド（ＳｉＯ２）、シリコンナイトライド(Ｓｉ３Ｎ４)などが含まれる。【００３６】
バンクは、順テーパ状であることが好ましい。バンクのテーパ面の角度（バンクテーパ角度）は特に制限されないが、２０°〜９０°未満であることが好ましく、２０°〜７０°であることがより好ましく、３０°〜５０°であることがさらに好ましい。バンクテーパ角度が大きすぎると、バンクの上に配置する膜（封止膜など）のカバレッジ性が低下し、封止性能が低下して、例えば水分がデバイス中に浸入しやすくなる。バンクテーパ角度が小さすぎると、機能層を形成するために塗布されるインクの量が制限されて、所望の機能層が得られないことがある。【００３７】
また後述の通り、バンク全面（上面およびテーパ面を含む）に形成された撥液性膜のうち、テーパの下側に形成された撥液性膜に選択的に光を照射して、その撥液性膜を変性または除去することがある。テーパの下側に形成された撥液性膜に、位置選択的に精確に光を照射するには、バンクが順テーパ状であることが好ましく、そのテーパ角度は２０〜７０°であることが好ましい。【００３８】
バンクの高さは特に制限されないが、約０．３〜３μｍである。【００３９】
前記バンクの表面のうち、バンクの上面は撥液性を有することが好ましい。バンクの上面が親液性であると、バンクで規定された領域に提供されたインクが、バンクの外部に漏れだすことがあるからである。さらに前記バンクは、そのテーパ面の一部が撥液性であり、一部が親液性であることを特徴とする。具体的には、バンクのテーパ面の下側は親液性であり、テーパ面の上側が撥液性である。【００４０】
「撥液性」および「親液性」との語は、相対的な意味で用いられる用語であり、バンクのテーパ面の下側よりも、テーパ面の上側が撥液性であればよい。好ましくは、「撥液性」とは機能層を形成するために塗布する水系インクの液滴の接触角が８０°以上であり、有機溶媒系インクの液滴の接触角が４０°以上であることを意味している。また好ましくは、「親液性」とは有機溶媒系インクの液滴の接触角が５°以下であることを意味する。【００４１】
前記の通り、バンクの上面およびバンクのテーパ面の上側は撥液性である。撥液性とするために、バンクの上面およびバンクのテーパ面の上側に撥液性膜、特に撥液性有機膜を配置することが好ましい。さらに撥液性膜は、光を照射されると親液性膜に変化する感光性を有することが好ましい。この感光性を利用して、バンクのテーパ面の下側を親液性にすることができる。【００４２】
撥液性膜は、単分子膜であることが好ましく、かつ自己組織化膜であることがより好ましい。単分子膜であれば、バンクが規定する領域の内部に形成される機能層への影響が少ないからである。自己組織化膜とは、被製膜体の表面の構成原子と結合可能な官能基が直鎖分子に結合されている化合物を、気体または液体の状態で膜形成面と共存させることにより、前記官能基が膜形成面に吸着して膜形成面の構成原子と結合し、直鎖分子を外側に向けて形成された単分子膜である。この単分子膜は、化合物の膜形成面に対する自発的な化学吸着によって形成されることから、自己組織化膜と称される。【００４３】
光照射によって撥液性から親液性に変性する自己組織化膜は、例えば特開２００６−１８８４８７号公報に記載の技術を適用して作製されうる。つまり、被製膜体と相互作用できる官能基（シリル基）を有するフェニルスルホン類化合物の溶液を塗布乾燥して形成された自己組織化膜は、撥液性膜となるが、紫外線を照射されると膜を構成する分子の構造が変化して親液性膜に変性する。【００４４】
同様に、特開２００７−２４６４１８号公報に記載の技術を適用して光照射によって撥液性から親液性に変性する自己組織化膜を作製してもよい。つまり、被製膜体と相互作用できる官能基（シリル基）と、ｏ−ニトロベンジルオキシカルボニル基で保護された２級アミノ基を有する化合物の溶液を塗布乾燥して形成された自己組織化膜は、撥液性膜となるが、紫外線を照射されると、膜を構成する分子の構造が変化して親液性膜に変性する。
さらに、特開２００６−１６８６０６号公報に記載の有機コーティング膜を作製してもよい。【００４５】
また、特開２００７−１３４３４８号公報に記載の技術を適用して、撥液性有機薄膜（例えば、フルオロアルキルシランの自己組織化膜）を形成してもよい。この撥液性有機薄膜は、光照射によって膜自体が除去されて、被製膜体が露出する。【００４６】
これらの任意の、撥液性の自己組織化膜を形成し、一部の領域に選択的に光を照射して、その照射領域を親液性とする。【００４７】
本発明の有機ＥＬディスプレイパネルの有機ＥＬ素子の例が図１Ａおよび図１Ｂに示される。図１Ａおよび図１Ｂに示される有機ＥＬ素子は、トップエミッション型の有機ＥＬディスプレイパネルを前提にしているため、駆動ＴＦＴの上に有機ＥＬ素子が積層されている。もちろんボトムエミッション型の有機ＥＬディスプレイパネルに本発明を適用してもよく、その場合には駆動ＴＦＴを有機ＥＬ素子と同一の平面に形成すればよい。【００４８】
図１Ａには、ＴＦＴ２が配置された基板１を覆う平坦化膜３の上に配置された有機ＥＬ素子が示される。つまり平坦化膜３に反射陽極（画素電極）４が配置され、反射陽極４上に正孔注入層５が積層されている。反射陽極（画素電極）４は、ＴＦＴ２のドレイン電極（不図示）と接続している。【００４９】
正孔注入層５を囲むように、順テーパ状のバンク９が形成されている。バンク９の一部は正孔注入層５の一部に重なっている。バンク９が規定する領域に、中間層（インターレイヤー）６、発光層７、電子注入層８が積層されている。これらのうち、少なくとも発光層７は塗布法で形成されていることが好ましい。さらに、陰極１０と封止膜１１が積層される。陰極１０と封止膜１１は、バンク９で規定された領域を超えて隣接する有機ＥＬ素子と接続していてもよい。また、電子注入層８も、陰極１０と封止膜１１と同様に、バンク９で規定された領域を超えて隣接する有機ＥＬ素子と接続していてもよい。【００５０】
図１Ｂにも、ＴＦＴ２が配置された基板１を覆う平坦化膜３の上に配置された有機ＥＬ素子が示される。平坦化膜３に配置された反射陽極（画素電極）４を囲むようにバンク９が形成されている。バンク９の一部は反射陽極４の一部に重なっている。バンク９が規定する領域に、正孔注入層５、中間層（インターレイヤー）６、発光層７、電子注入層８が積層されている。これらのうち、少なくとも発光層７は塗布法で形成されていることが好ましい。さらに、陰極１０と封止膜１１が積層される。【００５１】
バンク９は、ピクセル型のバンクであってもよく、ライン型のバンクであってもよい。ピクセル型のバンクは、画素電極を完全に取り囲むように形成されており、各画素を一つずつ区切る。一方、ライン型のバンクは、複数のピクセルを列毎に区切り、画素電極を完全には囲まない。さらに詳述すると、ライン型のバンクは、同色（Ｒ，ＧまたはＢ）の画素列を列毎に区切るバンクである。【００５２】
図１Ａおよび図１Ｂのいずれにおいても、有機ＥＬ素子のバンク９の表面のうち、上面とテーパ面の上側には撥液性膜１２が形成されている。一方、バンク９の表面のうち、テーパ面の下側には、親液性膜１２’が形成されていることが好ましい。撥液性膜１２または親液性膜１２’は、デバイス完成後に分解して残渣となることがある。このような残渣も、撥液性膜１２または親液性膜１２’と定義される。【００５３】
バンクの領域内に塗布されたインク（ここでは発光層のインク）の液滴が、乾燥により臨界濃度に達したときにセルフピンニングするときの位置を「ピンニングポイント」１３と称する。後述するように、親液性膜が形成されている領域との境界を調整することにより、ピンニングポイントを制御することができ、発光層７を膜厚均一性の高い膜にすることができる。そのため、塗布形成される層（発光層７を含む）の表面と、バンクのテーパ面との接点が、ピニングポイントとなる。【００５４】
ピンニングポイント１３は、通常、発光層７の均一領域よりも上部（バンクの上側）にある。ピンニングポイント１３の位置は、通常は、電子注入層（数ｎｍ程度の超薄膜であることが多い）の上に積層される陰極または封止膜の高さと一致することが多い（図１Ｂ参照）。つまり、塗布形成される層（発光層７を含む）の表面と、バンクのテーパ面との接点は、陰極または封止膜の高さと一致することが多い。【００５５】
ピンニングポイント１３より下側のテーパ面には、撥液性膜が配置される必要はなく、むしろ、撥液性膜がない方が望ましい。テーパ面全体が撥液性であると、バンク下端で機能膜の材料液が弾かれてしまい、画素電極の端部が機能膜で覆われないことがある。それにより、陰極と陽極とが短絡する可能性があるからである。【００５６】
本発明は、以下に示す有機薄膜トランジスタ（有機ＴＦＴ）も提供する（図２参照）。図２に示された有機ＴＦＴは、基板２０と；基板２０に配置されたゲート電極２１と；ゲート電極２１を覆うゲート絶縁膜２２と；ゲート絶縁膜２２上に配置されたソース電極２３およびドレイン電極２４ならびにチャネル領域と；ソース電極２３およびドレイン電極２４を覆う順テーパ状のバンク２６と；バンク２６が規定する領域に配置された有機半導体層２５と；バンク２６および有機半導体層２５を覆うオーバーコート層２８を有する。【００５７】
バンク２６の上面と、バンクのテーパ面の上側には、撥液性膜２９（その分解物である残渣を含む）が形成されている。一方、バンク２６の表面のうち、テーパ面の下側には、親液性膜２９’（その分解物である残渣を含む）が形成されていることが好ましい。撥液性膜が形成されている領域と、親液性膜が形成されている領域との境界位置を調整することによって、ピンニングポイント３０を調整して、塗布法で形成される有機半導体層の厚さと均一性を制御することができる。【００５８】
２．有機ＥＬディスプレイパネルの製造方法
本発明の有機ＥＬディスプレイパネルは、例えば、
１）複数の陽極が配置された基板を準備するステップ、
２）前記陽極の少なくとも一部を囲むように、テーパ状のバンクを形成するステップ、
３）前記バンクの表面に、撥液性有機膜を形成するステップ、
４）前記バンクのテーパ下部の表面に形成された撥液性有機膜に、選択的に光を照射して、その撥液性を低下させるか、または撥液性有機膜を除去するステップ、
５）前記バンクで規定された領域に、有機発光材料を含むインクを塗布して、有機発光層を形成するステップ、
６）前記有機発光層の上に、陰極を形成するステップ、を有する。【００５９】
基板に複数の陽極（画素電極となる）を形成するには、陽極の電極材料を蒸着したり、スパッタリングしたりすればよい。もちろん、フォトリソグラフィ法を用いて形成してもかまわない。基板に、ライン状またはマトリックス状に陽極を配置することが好ましい。【００６０】
基板に配置された陽極の上に正孔注入層を形成してもよい。正孔注入層の形成手段は特に限定されない。【００６１】
テーパ状のバンクは、例えばフォトリソグラフィ法によって形成されうる。つまり、陽極（必要に応じて正孔注入層）が形成された基板面に、樹脂膜を塗布などにより形成し；形成された塗布膜などにマスクを介して光を照射して；所望の部位の樹脂膜を除去すればよい。それにより、基板上に配置された陽極（または正孔注入層）を露出させる。もちろん、無機材料のバンクをＣＶＤ法などによって作製してもよい。また、前述の通りバンクはラインバンクであってもピクセルバンクであってもよいが、好ましくはラインバンクである。【００６２】
次に、形成されたバンクの表面に撥液性有機膜を形成する。撥液性有機膜は、バンクの表面だけでなく、バンクで規定される領域（陽極の表面であったり、正孔注入層の表面であったりする）にも形成されうる。撥液性有機膜は感光性膜であることが好ましく、具体的には光を照射されると、撥液性が低下して親液性となる膜である。また、バンクの表面に形成される撥液性有機膜は、有機単分子膜または自己組織化膜であることが好ましい。有機単分子膜であれば、その後に形成される機能層などへの影響が少ないからである。【００６３】
バンクの表面に撥液性有機膜（特に自己組織化膜）を形成する手段は特に限定されないが、撥液性有機膜となる有機分子を含む溶液を、バンク表面に公知の塗工方法で塗布して得た塗膜を加熱乾燥して、撥液性膜としてもよい。塗工方法の例には、ディップ法、スピンコート法、スプレー法、ローラコート法、メイヤーバー法、スクリーン印刷法、刷毛塗り法などが含まれる。具体的には、前述の先行技術を適用して行えばよい。【００６４】
バンクの表面に形成された撥液性有機膜は、光が照射されると、その膜物性が変化する性質を有することが好ましい。例えば、紫外線が照射されると照射部位だけが親液性の膜に変化する。またバンクの表面に形成された撥液性有機膜は、光が照射されると、その膜自体が除去されてもよい。撥液性膜が除去されると、その膜で覆われていた部材が露出するので、その部位の撥液性がなくなり相対的に親液性が高まる。【００６５】
そこで、バンクの表面に形成された撥液性膜の一部に光を照射する。撥液性膜のうちの一部だけに光を照射することによって、選択的に親液性の部位を生じさせることができる。光を照射する部位は、バンクのテーパ面の下側である。それにより、バンクのテーパ面の下側が選択的に親液性となる。また、バンクで規定される領域に撥液性膜が形成されている場合には、その領域の撥液性膜にも光を照射することが好ましい。【００６６】
バンクの表面に形成された撥液性膜の一部に選択的に光を照射するには、マスクを介して光を照射すればよい。マスクの開口部面積を調整して照射部位を制御してもよいし、マスクとバンク表面との間の間隔（ギャップ）を調整して照射部位を制御してもよい。図３Ａおよび図３Ｂに示されるように、マスクの開口部を通過した光３２は拡散して広がるので、マスク３１とバンク表面との間の間隔を広げると、照射部位を広げることができる。図３Ａではマスク３１とバンク表面との間の間隔が小さく、図３Ｂではマスク３１とバンク表面との間の間隔が大きい。そのために図３Ｂでは照射した光３２がより拡散して、マスク３１の開口面積が同じであるにもかかわらず、図３Ａの照射面積よりも、図３Ｂの照射面積の方が大きい。【００６７】
前記の通り、バンクのテーパ面の下側を親液性にする。親液性にするべき領域（光を照射する領域）は、機能層が均一性の高い膜になるように、特に有機発光層が均一性の高い膜になるように、設定することが好ましい。均一性の高い有機発光層は、輝度ムラの抑制などの画質の向上に効果的に作用するからである。
親液性にするべき領域は、機能層（特に有機発光層）の膜均一性を達成するように、１）バンクのテーパ角度、２）機能層を形成するために塗布する液状物質の性質（後退角など）、３）除外領域の設定、などに応じて適宜設定すればよい。親液化するべき領域の、具体的な設定については、後に詳細に説明する。【００６８】
バンクのテーパ面の下側を親液性にしたら、バンクが規定する領域に機能層を塗布法により形成する。前述の通り、機能材料を含むインクを、インクジェット、ディスペンサー、ノズルコート、スピンコート、凹版印刷、凸版印刷などにより塗布・乾燥して層とすることが好ましい。機能層を形成した後、陰極を積層して、さらに封止膜を形成することで、有機ＥＬ素子が作製される。【００６９】
親液化するべき領域の設定について
以下に、撥液性有機膜が形成されたバンク表面の、親液性にするべき領域の設定の仕方の例を説明する。もちろん、前記領域の設定法が、これに限定されるわけではない。バンクのテーパ面のうち、バンクの底からの一定高さ（以下において「ピンニング高さ」ともいう）までを、親液性とするべき領域とする。【００７０】
バンク２６の内部に提供された液状物質（インク）は、バンク表面（ここではバンク上面９−１）との接触角がθである液滴４０として配置される（図４Ａ）。液滴４０の乾燥が進行すると、接触角θが小さくなり（図４Ｂ）、インクの後退角θＲと同一になる。後退角θＲは、インクの性質（粘度など）と、バンク表面の物性（表面自由エネルギーなど）によって変化する。つまり、バンク表面がインクに対して撥液性であるほど、後退角θＲは大きくなる。【００７１】
接触角θがインクの後退角θＲと同一になると液滴４０が小さくなり、液滴４０の端部がバンクエッジ９−３に接近する（図４Ｃ）。液滴４０の端部がバンクエッジ９−３に到達すると、インクとバンク表面（バンクのテーパ面）との接触角θは、いったん増加してθ’となる（図４Ｄ）。さらにインクの乾燥が進行すると、接触角θが小さくなり（図４Ｅ）、接触角θが後退角θＲと同じになると液滴が小さくなる（図４Ｆ）。乾燥するにつれて徐々にインクの濃度が高くなり粘度が上昇するので、液滴４０の大きさは変化しなくなり、液滴端部の位置が決定される。この液滴端部の位置決めを「ピンニング」という。特に、インクの濃度の上昇（粘度の上昇）によるピンニングを「セルフピンニング」という。【００７２】
本発明は、バンクのテーパ面の上側を撥液性に、テーパ面の下側を親液性とすることにより、この「ピンニング」を制御することを特徴とする。つまり、バンクの表面が親液性となれば、インクの後退角θＲが小さくなるので、液滴の大きさが小さくなりにくくなる。そのため、撥液性の面と親液性の面との境目が、液滴の端部の位置となり、「ピンニング」の位置制御が可能となる。【００７３】
以下において、親液性のバンク表面（バンクの内側面の下側）とインクとの後退角θＲが３０°であるインクの場合と、４０°であるインクの場合とを検討する。【００７４】
バンクで規定された領域に配置された陽極に、正孔注入層（ＨＩＬ）、中間層（ＩＬ）、有機発光層（ＥＭＬ）を積層する場合を仮定する。図５に示されるように、有効画素部端４５における各層の厚さをＨＩＬ：６５ｎｍ、ＩＬ：２０ｎｍ、ＥＭＬ：８５ｎｍとする（合計高さｈ＝１７０ｎｍ）。図５に示されるように、有効画素部端４５よりもバンク９側には、有効画素部でない領域があり、それを除外領域という。バンク端部から距離ｃ（１μｍまたは０．５μｍ）の領域を除外領域とした。バンクのテーパ角度αは３０〜９０°とした。【００７５】
バンクのテーパ面９−２のうち、親液性とした領域の高さをピンニング高さＨ（単位：ｎｍ）としたときに、下記の関係が導かれる。【００７６】
【数１】
2009113239.tif 000003
【００７７】
上記式から求めたピンニング高さＨを下記の表に示す。【００７８】
【表１】
2009113239.tif 000004
【００７９】
このように、バンクのテーパ角度と、インクの性質とバンク表面との関係（インク後退角）、および除外領域の設定に応じて、ピンニング高さ（バンクの内側面のうち、親液性とする表面の高さ）を、適宜適切に設定する。それにより、任意の位置に機能層をピンニングすることができ、均一性の高い機能層とすることができる。
【実施例】
【００８０】
ガラス基板に、複数の陽電極（１９０μｍ×６０μｍ、厚さ：５０ｎｍ）をスパッタリング法でマトリックス状に配置した。陽電極の材質はＡＰＣ（ＡｇＰｄＣｕ合金）とした。【００８１】
基板に形成された陽電極を囲むように、ライン状にバンク（材質：シリコンオキサイド）をＣＶＤ法で形成した。バンクの高さを１μｍとした。バンクのテーパ角度は４５°とした。バンクの表面およびバンクで規定された領域（陽極の表面）に、撥液性の自己組織化膜を形成した。形成した自己組織化膜の一部に、マスクを介して紫外線（光量：８Ｊ/ｃｍ２）を照射した。照射領域は、バンクのテーパ面であって、バンクの底からの高さが６００ｎｍまでの領域とした。【００８２】
ライン状のバンクで規定された領域に、ＰＥＤＯＴを含む溶液を塗布、乾燥して、正孔注入層としてＰＥＤＯＴ層（厚さ：６５ｎｍ）を形成した。トリフェニルアミンを０．８ｗｔ％含む溶液（溶媒：アニソール）を塗布、乾燥してインターレイヤー層（厚さ：２０ｎｍ）を形成した。次に、ポリフルオレンを１．３ｗｔ％含む溶液（溶媒：シクロヘキシルベンゼン）を塗布乾燥して、発光層（厚さ：８５ｎｍ）を形成した。さらに、バリウムを真空蒸着させて、電子注入層（厚さ：５ｎｍ）を形成した。【００８３】
電子注入層の上に、陰極（材質：ＩＴＯ、厚さ：１００ｎｍ）を、対向ターゲットスパッタ法により形成した。最後に、封止膜を形成した。【００８４】
本願は、２００８年３月１３日に出願された特願２００８−０６４８１８に基づく優先権を主張する。当該明細書および図面に記載された内容は、本願明細書に援用される。
【産業上の利用可能性】
【００８５】
本発明により、いわゆる塗布法で作製される有機ＥＬ素子の機能層（例えば有機発光層）の均一性を高めることができるので、輝度ムラが少なく高画質な有機ＥＬディスプレイパネルの提供に寄与する。【００８６】
［符号の説明］１  基板２  ＴＦＴ３  平坦化膜４  反射陽極５  正孔注入層６  インターレイヤー７  発光層８  電子注入層９  バンク９−１  バンク上面９−２  バンク内側面９−３  バンクエッジ１０  陰極１１  封止膜１２  撥液性膜１２’  親液性膜１３  ピンニングポイント２０  基板２１  ゲート電極２２  ゲート絶縁膜２３  ソース電極２４  ドレイン電極２５  有機半導体層２６  バンク２８  オーバーコート層２９  撥液性膜２９’  親液性膜３０  ピンニングポイント３１  マスク３２  照射光４０  液滴４５  有効画素部端
【図１】
2009113239.tif 000005
【図２】
2009113239.tif 000006
【図３】
2009113239.tif 000007
【図４】
2009113239.tif 000008
【図５】
2009113239.tif 000009
【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
複数の有機ＥＬ素子を含む有機ＥＬディスプレイパネルであって、
前記有機ＥＬ素子のそれぞれは、基板と、前記基板上に配置された陽極と、前記陽極上に配置された有機発光層と、前記有機発光層上に配置された陰極と、前記有機発光層の領域を規定し、前記陽極に接触する順テーパ状の有機絶縁材料からなるバンクと、前記バンクの上表面およびバンクのテーパ上部の表面に配置された撥液性有機膜とを有し、かつ前記有機ＥＬ素子のバンクのテーパ下部の表面に撥液性有機膜を有さず、
前記有機発光層は塗布形成され、前記有機発光層の表面と、前記バンクのテーパの表面との接点は、撥液性有機膜によって規定されている、
有機ＥＬディスプレイパネル。
【請求項２】
前記順テーパ状のバンクのテーパ角度は、２０°〜７０°である、請求項１に記載の有機ＥＬディスプレイパネル。
【請求項３】
（削除）
【請求項４】
前記バンクの表面に配置された撥液性有機膜は、自己組織化膜である、請求項１に記載の有機ＥＬディスプレイパネル。
【請求項５】
前記バンクの表面に配置された撥液性有機膜は、単分子膜である、請求項１に記載の有機ＥＬディスプレイパネル。
【請求項６】
前記有機ＥＬ素子のバンクのテーパ下部の表面に配置された親液性有機膜を有する、請求項１に記載の有機ＥＬディスプレイパネル。
【請求項７】
（削除）
【請求項８】
（削除）
【請求項９】
前記バンクは、ラインバンクである、請求項１に記載の有機ＥＬディスプレイパネル。
【請求項１０】
複数の陽極が配置された基板を準備するステップと、
前記陽極の少なくとも一部を囲み、かつ前記陽極と接する、順テーパ状の有機絶縁材料からなるバンクを形成するステップと、
前記バンクの表面に、撥液性有機膜を形成するステップと、
前記バンクのテーパ下部の表面に形成された撥液性有機膜に、選択的に光を照射して、前記撥液性有機膜の撥液性を低下させるかまたは前記撥液性有機膜を除去するステップと、
前記バンクで規定された領域に、有機発光材料を含むインクを塗布して、有機発光層を形成するステップであって、前記有機発光層の表面と、前記バンクのテーパの表面との接点は、撥液性有機膜によって規定されており、
前記有機発光層の上に、陰極を形成するステップと、
を有する有機ＥＬディスプレイパネルの製造方法。
【請求項１１】
前記順テーパ状のバンクのテーパ角度は、２０°〜７０°である、請求項１０に記載の製造方法。
【請求項１２】
前記撥水性有機膜は、撥水機能を有する感光性の自己組織化膜である、請求項１０に記載の製造方法。
【請求項１３】
前記照射する光は、紫外線である、請求項１０に記載の製造方法。
【請求項１４】
前記バンクを形成するステップの前に、前記陽極の上に正孔注入層を形成するステップをさらに含む、請求項１０に記載の製造方法。
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
複数の有機ＥＬ素子を含む有機ＥＬディスプレイパネルであって、
前記有機ＥＬ素子のそれぞれは、基板と、前記基板上に配置された陽極と、前記陽極上に配置された有機発光層と、前記有機発光層上に配置された陰極と、前記有機発光層の領域を規定し、前記陽極に接触する順テーパ状の有機絶縁材料からなるバンクと、前記バンクの上表面およびバンクのテーパ上部の表面に配置された撥液性有機膜とを有し、かつ前記有機ＥＬ素子のバンクのテーパ下部の表面に撥液性有機膜を有さず、
前記有機発光層は塗布形成され、前記有機発光層の表面と、前記バンクのテーパの表面との接点は、撥液性有機膜によって規定されている、
有機ＥＬディスプレイパネル。
【請求項２】
前記順テーパ状のバンクのテーパ角度は、２０°〜７０°である、請求項１に記載の有機ＥＬディスプレイパネル。
【請求項３】
前記バンクの表面に配置された撥液性有機膜は、自己組織化膜である、請求項１に記載の有機ＥＬディスプレイパネル。
【請求項４】
前記バンクの表面に配置された撥液性有機膜は、単分子膜である、請求項１に記載の有機ＥＬディスプレイパネル。
【請求項５】
前記有機ＥＬ素子のバンクのテーパ下部の表面に配置された親液性有機膜を有する、請求項１に記載の有機ＥＬディスプレイパネル。
【請求項６】
前記バンクは、ラインバンクである、請求項１に記載の有機ＥＬディスプレイパネル。
【請求項７】
複数の陽極が配置された基板を準備するステップと、
前記陽極の少なくとも一部を囲み、かつ前記陽極と接する、順テーパ状の有機絶縁材料からなるバンクを形成するステップと、
前記バンクの表面に、撥液性有機膜を形成するステップと、
前記バンクのテーパ下部の表面に形成された撥液性有機膜に、選択的に光を照射して、前記撥液性有機膜の撥液性を低下させるかまたは前記撥液性有機膜を除去するステップと、
前記バンクで規定された領域に、有機発光材料を含むインクを塗布して、有機発光層を形成するステップであって、前記有機発光層の表面と、前記バンクのテーパの表面との接点は、撥液性有機膜によって規定されており、
前記有機発光層の上に、陰極を形成するステップと、
を有する有機ＥＬディスプレイパネルの製造方法。
【請求項８】
前記順テーパ状のバンクのテーパ角度は、２０°〜７０°である、請求項７に記載の製造方法。
【請求項９】
前記撥水性有機膜は、撥水機能を有する感光性の自己組織化膜である、請求項７に記載の製造方法。
【請求項１０】
前記照射する光は、紫外線である、請求項７に記載の製造方法。
【請求項１１】
前記バンクを形成するステップの前に、前記陽極の上に正孔注入層を形成するステップをさらに含む、請求項７に記載の製造方法。
【手続補正２】
【補正対象書類名】明細書
【補正対象項目名】全文
【補正方法】変更
【補正の内容】
【発明の詳細な説明】
【技術分野】
【０００１】
本発明は、有機ＥＬディスプレイパネル及びその製造方法に関する。
【背景技術】
【０００２】
有機ＥＬディスプレイパネルには、基板上に形成された複数の有機ＥＬ素子を有する。各有機ＥＬ素子は通常、画素電極（陽極）と陰極からなる電極対と、電極対に挟まれた有機発光層などの機能層を有する。各電極や各機能層は、一般に蒸着法やスパッタ法などによって形成されることもあるが、塗布法によって形成することもできる。
【０００３】
各電極や各機能層を塗布法によって形成する場合には、絶縁性の材料からなるバンクで規定された領域に、液状物質を吐出または塗布して、それを乾燥させる。バンク表面の液状物質に対する親和性が適切に制御されていないと、形成される層の膜厚均一性が低下しやすい。形成される層の膜厚均一性が低いと、有機ＥＬディスプレイパネルとしたときに輝度ムラが発生するなどして画像特性が低下する。
【０００４】
一般的にバンクの表面は、吐出または塗布された液状物質をバンクで規定された領域に留めるため、撥液性とする必要がある。ところがバンクの内側側面が撥液性であると、所望の位置に液状物質がなじまず、均一な膜を形成しにくい。したがって、バンクの側面の一部（特にバンク内側面の下部側）は親液性であり、かつバンク内側面の上部側は撥液性であることが好ましい。
【０００５】
そのため、バンクを二層構造として、バンクの下層を親液性とし、かつ上層を撥液性とすることが報告されている（特許文献１〜５を参照）。例えば、無機材料からなる下層と、有機材料などからなる上層とを有する二層構造のバンクで規定された領域に、液状物質を提供することで、有機発光層などの機能膜を形成する技術が示されている。また例えば、２層構造のバンクの上層にのみ、撥液性膜を形成する技術も知られている（特許文献６〜７を参照）。
【０００６】
さらに、物質表面に形成された有機薄膜に光を照射することによって、表面の物性を選択的に変換させる方法が知られている（特許文献８などを参照）。このような有機薄膜を「自己組織化有機薄膜」などと称することがある。例えば、紫外線を照射すると照射部位の有機薄膜の分子構造が変化して、表面での水の接触角を変化させることができる自己組織化有機薄膜が知られている。
【０００７】
自己組織化有機薄膜を、有機ＥＬ素子の塗布領域を囲むバンクに形成して、塗布形成される機能層を規定しようとする技術が知られている（特許文献９〜１０を参照）。特許文献６には、隔壁（バンク）の表面に形成された撥液性の自己組織化膜を、光パターニングすることにより、バンクの上面にのみ撥液性の自己組織化膜を残す手法が報告されている。
【特許文献１】特開２００４−１７１００７号公報
【特許文献２】特開２００５−３２６７９９号公報
【特許文献３】米国特許出願公開２００５／０１１６６３２号明細書
【特許文献４】特開２００６−２１６２９７号公報
【特許文献５】米国特許出願公開第２００６／０１７０３８号明細書
【特許文献６】特開２００７−９５５１２号公報
【特許文献７】米国特許出願公開第２００７／００７１８８５号明細書
【特許文献８】特開２００６−１８８４８７号公報
【特許文献９】特開２００２−２３７３８３号公報
【特許文献１０】米国特許出願公開第２００２／００１６０３１号明細書
【発明の開示】
【発明が解決しようとする課題】
【０００８】
前記の通り、バンクの側壁の下部を親液性に、バンクの側壁の上部を撥液性にすれば、均一な塗布膜を形成できると期待される。よって本発明は、バンクの側壁において、親液性表面と撥液性領域との境界を正確に、かつ自在に制御する手段を提供する。それにより、バンクで規定された領域に、均一な塗布膜を形成する手段を提供する。
【０００９】
また、無機材料の下層と有機材料の上層とを有する二層構造のバンクを形成する場合には、無機材料からなる下層の厚さを制御することにより、親液性の領域を調整する。ところが、無機材料からなる層を過剰に厚くしようとすると成膜に時間がかかるばかりか、膜をエッチングするときにオーバーエッチングしやすい。オーバーエッチングにより、無機材料からなる層の下にある部材が損傷されることがある。
【００１０】
そこで本発明は、バンクの内側面の一部（内側面の下部）を親液性としたバンクをより容易に、かつ精密に形成する技術を提供する。さらに、塗布領域を規定するバンクの内側面をテーパ状として、より塗布膜の均一性を高める。このようにして、各有機ＥＬ素子において、バンクで規定された領域に有機発光層などの機能層を均一に形成し、輝度ムラの少ない有機ＥＬディスプレイパネルを提供する。また、あわせて均一性の高い有機半導体層を有する有機ＴＦＴを提供する。
【課題を解決するための手段】
【００１１】
すなわち本発明の第一は、以下に示す有機ＥＬディスプレイパネルに関する。
［１］  複数の有機ＥＬ素子を含む有機ＥＬディスプレイパネルであって、
前記有機ＥＬ素子のそれぞれは、基板と、前記基板上に配置された陽極と、前記陽極上に配置された有機発光層と、前記有機発光層上に配置された陰極と、前記有機発光層の領域を規定する順テーパ状のバンクと、前記バンクの上表面およびバンクのテーパ上部の表面に配置された撥液性有機膜とを有し、かつ前記有機ＥＬ素子のバンクのテーパ下部の表面に撥液性有機膜を有さない、有機ＥＬディスプレイパネル。
［２］  前記順テーパ状のバンクのテーパ角度は、２０°〜７０°である、［１］に記載の有機ＥＬディスプレイパネル。
［３］  前記有機発光層は塗布形成され；前記有機発光層の表面と、前記バンクのテーパの表面との接点は、撥液性有機膜によって規定されている、［１］に記載の有機ＥＬディスプレイパネル。
【００１２】
［４］  前記バンクの表面に配置された撥液性有機膜は、自己組織化膜である、［１］に記載の有機ＥＬディスプレイパネル。
［５］  前記バンクの表面に配置された撥液性有機膜は、単分子膜である、［１］に記載の有機ＥＬディスプレイパネル。
［６］  前記有機ＥＬ素子のバンクのテーパ下部の表面に配置された親液性有機膜を有する、［１］に記載の有機ＥＬディスプレイパネル。
【００１３】
［７］  前記バンクの材料は、無機絶縁材料である、［１］に記載の有機ＥＬディスプレイパネル。
［８］  前記バンクの材料は、有機絶縁材料である、［１］に記載の有機ＥＬディスプレイパネル。
［９］  前記バンクは、ラインバンクである、［１］に記載の有機ＥＬディスプレイパネル。
【００１４】
本発明の第二は、以下に示す有機ＥＬディスプレイパネルの製造方法に関する。
［１０］  複数の陽極が配置された基板を準備するステップと；前記陽極の少なくとも一部を囲むように、順テーパ状のバンクを形成するステップと；前記バンクの表面に、撥液性有機膜を形成するステップと；前記バンクのテーパ下部の表面に形成された撥液性有機膜に、選択的に光を照射して、前記撥液性有機膜の撥液性を低下させるかまたは前記撥液性有機膜を除去するステップと；前記バンクで規定された領域に、有機発光材料を含むインクを塗布して、有機発光層を形成するステップと；前記有機発光層の上に、陰極を形成するステップと、を有する有機ＥＬディスプレイパネルの製造方法。
【００１５】
［１１］  前記順テーパ状のバンクのテーパ角度は、２０°〜７０°である、［１０］に記載の製造方法。
［１２］  前記撥水性有機膜は、撥水機能を有する感光性の自己組織化膜である、［１０］に記載の製造方法。
［１３］  前記照射する光は、紫外線である、［１０］に記載の製造方法。
［１４］  前記バンクを形成するステップの前に、前記陽極の上に正孔注入層を形成するステップをさらに含む、［１０］に記載の製造方法。
【００１６】
本発明の第三は、以下に示す有機薄膜トランジスタに関する。
基板と、前記基板上に配置されたソース電極およびドレイン電極と、前記ソース電極およびドレイン電極とを接続する有機半導体層と、前記有機半導体層の領域を規定する順テーパ状のバンクと、前記有機半導体層に絶縁膜を介して接続するゲート電極とを有する有機薄膜トランジスタであって、
前記有機薄膜トランジスタ素子のバンクの上表面、およびバンクのテーパ上部の表面に配置された撥液性有機膜を有し、かつ前記バンクのテーパ下部の表面は撥液性有機膜を有さない、有機薄膜トランジスタ。
【発明の効果】
【００１７】
本発明により、バンクの内側面の一部を親液性とし、一部を撥液性としたバンクを容易に形成することができ、かつ親液性の領域と撥液性の領域を任意に制御することができる。そのため、バンクで規定された領域に、塗布する液状物質の粘度などにかかわらず、均一性の高い機能層を塗布法で形成することができる。特にバンクを順テーパ状にすれば（内側面を傾ければ、より均一性の高い機能層を塗布法で形成できる。
【発明を実施するための最良の形態】
【００１８】
１．有機ＥＬディスプレイパネル
本発明の有機ＥＬディスプレイパネルは複数の有機ＥＬ素子を含み、通常、複数の有機ＥＬ素子はマトリックス状に配置されている。有機ＥＬ素子のそれぞれは、１）基板と、２）画素電極（陽極）と、３）有機発光層などの機能層と、４）陰極と、５）順テーパ状のバンクと、６）バンクの上表面、およびバンクのテーパ上部の表面（「テーパ面の上部」ともいう）に配置された撥液性有機膜とを有する。
【００１９】
基板の材質は、特に限定されないが絶縁性を有するものが好ましい。基板の材質の例には、ガラスやＰＥＴ（ポリエチレンテレフタレート）、ＰＥＮ（ポリエチレンナフタレート）、ＰＩ（ポリイミド）などが含まれる。もちろん、ボトムエミッション型の有機ＥＬディスプレイパネルとする場合には、可視光に対する透過性が高い材質とする必要がある。
【００２０】
基板の表面には、複数の画素電極が配置されており、通常はマトリックス状に配置される。画素電極は、陽極であることが好ましい。画素電極は、例えば駆動ＴＦＴのソース電極またはドレイン電極に接続されていることが好ましい。
【００２１】
トップエミッション型の有機ＥＬディスプレイパネルの場合には、画素電極に光反射性が求められる。光反射性を有する画素電極の材質の例には、ＡＰＣ合金（銀、パラジウム、銅の合金）やＡＲＡ（銀、ルビジウム、金の合金）、ＭｏＣｒ（モリブデンとクロムの合金）、ＮｉＣｒ（ニッケルとクロムの合金）などが含まれる。
【００２２】
一方、ボトムエミッション型の有機ＥＬディスプレイパネルの場合には、基板および画素電極に光透過性が求められるので、ガラスやＰＥＴ、ＰＥＮなどで基板を作製し、ＩＴＯやＩＺＯ（Ｉｎｄｉｕｍ  Ｚｉｎｃ  Ｏｘｉｄｅ）、酸化スズなどで陽極を作製することが好ましい。
【００２３】
有機ＥＬ素子は、基板上の画素電極の一部または全部を覆う機能層を有する。機能層を構成する機能材料は、低分子材料であっても高分子材料であってもよいが、好ましくは高分子材料である。高分子材料を含むインクは、バンク（後述）で規定された領域に比較的容易に印刷することができ、本発明の有機ＥＬディスプレイパネルに適する。特に、有機発光層は高分子有機材料であることが好ましい。後述するように機能材料を含むインクは、バンクによって規定された領域に、インクジェット、ディスペンサー、ノズルコート、スピンコート、凹版印刷、凸版印刷などにより塗布および乾燥されて層とされることが好ましい。
【００２４】
塗布法で形成される機能層には、少なくとも有機発光層が含まれ、正孔注入層、中間層、電子輸送層などが含まれうる。これらが画素電極上に積層されている。
【００２５】
有機発光層に含まれる有機発光材料の例には、ポリフェニレンビニレンおよびその誘導体、ポリアセチレンおよびその誘導体、ポリフェニレンおよびその誘導体、ポリパラフェニレンエチレンおよびその誘導体、ポリ３-ヘキシルチオフェンおよびその誘導体、ポリフルオレンおよびその誘導体などが含まれる。
【００２６】
正孔注入層は、画素電極からの正孔の注入効率を高める機能を有する。正孔注入層の有機材料の例には、ＰＥＤＯＴ−ＰＳＳ（ポリスチレンスルホン酸をドープしたポリエチレンジオキシチオフェン）やポリ３,４-エチレンジオキシチオフェンやその誘導体などが含まれる。
【００２７】
中間層（インターレイヤー）は、有機発光層から正孔注入層に電子が輸送されるのをブロックする役割や、有機機能材料層に効率よく正孔を運ぶ役割などを有する。中間層の材質の例には、トリフェニルアミンやポリアニリンなどが含まれる。
【００２８】
電子注入層は、陰極から注入された電子を有機発光層へ輸送する層である。電子注入層の材質の例には、バリウム、フタロシアニン、フッ化リチウム、これらの組み合わせなどが含まれる。
【００２９】
機能層、好ましくは電子輸送層の上には、陰極が形成されている。ボトムエミッション型の有機ＥＬディスプレイパネルの陰極の材質は、光を反射させるものであれば特に限定されず、例えば、アルミニウム層からなる。トップエミッション型の有機ＥＬディスプレイパネルの陰極の材質は、可視光が透過しやすい材質であればよく、例えばＩＴＯ膜などであればよい。
【００３０】
さらに有機ＥＬ素子は、陰極上に配置された封止膜を有していてもよい。封止膜は、有機ＥＬ素子の機能層などが水分に曝されたり、空気に曝されたりすることを抑制する。
【００３１】
さらに本発明の有機ＥＬディスプレイの各有機ＥＬ素子は、電極または機能層の領域を規定するバンクを有する。好ましくは、正孔注入層の上に形成されたバンクが、各機能層（正孔注入層を除く）の領域を規定しているか（図１Ａ参照）、；または画素電極の上に形成されたバンクが、各機能層の領域を規定していることが好ましい（図１Ｂ参照）。
【００３２】
バンクは、ピクセルバンクであってもラインバンクであってもよいが、好ましくはラインバンクである。ピクセルバンクとは、１つの有機ＥＬ素子毎に、その機能層の領域を規定するバンクである。ラインバンクとは、マトリックス状に配置された有機ＥＬ素子のうちの、一列に配置された複数の有機ＥＬ素子の機能層の領域を規定するバンクである。したがって、隣接する有機ＥＬ素子の機能層は互いに連結している。
【００３３】
ピクセルバンクである場合は、バンクで規定される領域に、インクをドロップ（滴下）して塗布する。ラインバンクである場合は、バンクで規定される領域にインクを連続的に塗布することができるので、塗布が容易である。さらに、ライン塗布は生産性が向上するだけではなく、機能膜の膜厚均一性が向上する。塗布法で形成した機能膜は、バンク周辺で膜厚均一性が悪化する傾向がある。そのため全周囲をバンクで囲まれるピクセル構造では、ピクセルの四辺で膜厚均一性が悪化する。これに対して、ライン構造では画素列方向にバンクがないため、均一な膜厚が得られやすい。
【００３４】
バンクは絶縁性材料により形成されていればよく、有機溶剤耐性を有していることが好ましい。また、バンクは可視光をある程度透過させることが好ましい。さらにバンクは、エッチング処理、ベーク処理などがされることがあるので、それらの処理に対する耐性の高い材質であることが好ましい。バンクの材質は、樹脂などの有機材料であっても、ガラスなどの無機材料であってもよい。有機材料の例には、アクリル系樹脂、ポリイミド系樹脂、ノボラック型フェノール樹脂などが含まれ、無機材料の例には、シリコンオキサイド（ＳｉＯ２）、シリコンナイトライド(Ｓｉ３Ｎ４)などが含まれる。
【００３５】
バンクは、順テーパ状であることが好ましい。バンクのテーパ面の角度（バンクテーパ角度）は特に制限されないが、２０°〜９０°未満であることが好ましく、２０°〜７０°であることがより好ましく、３０°〜５０°であることがさらに好ましい。バンクテーパ角度が大きすぎると、バンクの上に配置する膜（封止膜など）のカバレッジ性が低下し、封止性能が低下して、例えば水分がデバイス中に浸入しやすくなる。バンクテーパ角度が小さすぎると、機能層を形成するために塗布されるインクの量が制限されて、所望の機能層が得られないことがある。
【００３６】
また後述の通り、バンク全面（上面およびテーパ面を含む）に形成された撥液性膜のうち、テーパの下側に形成された撥液性膜に選択的に光を照射して、その撥液性膜を変性または除去することがある。テーパの下側に形成された撥液性膜に、位置選択的に精確に光を照射するには、バンクが順テーパ状であることが好ましく、そのテーパ角度は２０〜７０°であることが好ましい。
【００３７】
バンクの高さは特に制限されないが、約０．３〜３μｍである。
【００３８】
前記バンクの表面のうち、バンクの上面は撥液性を有することが好ましい。バンクの上面が親液性であると、バンクで規定された領域に提供されたインクが、バンクの外部に漏れだすことがあるからである。さらに前記バンクは、そのテーパ面の一部が撥液性であり、一部が親液性であることを特徴とする。具体的には、バンクのテーパ面の下側は親液性であり、テーパ面の上側が撥液性である。
【００３９】
「撥液性」および「親液性」との語は、相対的な意味で用いられる用語であり、バンクのテーパ面の下側よりも、テーパ面の上側が撥液性であればよい。好ましくは、「撥液性」とは機能層を形成するために塗布する水系インクの液滴の接触角が８０°以上であり、有機溶媒系インクの液滴の接触角が４０°以上であることを意味している。また好ましくは、「親液性」とは有機溶媒系インクの液滴の接触角が５°以下であることを意味する。
【００４０】
前記の通り、バンクの上面およびバンクのテーパ面の上側は撥液性である。撥液性とするために、バンクの上面およびバンクのテーパ面の上側に撥液性膜、特に撥液性有機膜を配置することが好ましい。さらに撥液性膜は、光を照射されると親液性膜に変化する感光性を有することが好ましい。この感光性を利用して、バンクのテーパ面の下側を親液性にすることができる。
【００４１】
撥液性膜は、単分子膜であることが好ましく、かつ自己組織化膜であることがより好ましい。単分子膜であれば、バンクが規定する領域の内部に形成される機能層への影響が少ないからである。自己組織化膜とは、被製膜体の表面の構成原子と結合可能な官能基が直鎖分子に結合されている化合物を、気体または液体の状態で膜形成面と共存させることにより、前記官能基が膜形成面に吸着して膜形成面の構成原子と結合し、直鎖分子を外側に向けて形成された単分子膜である。この単分子膜は、化合物の膜形成面に対する自発的な化学吸着によって形成されることから、自己組織化膜と称される。
【００４２】
光照射によって撥液性から親液性に変性する自己組織化膜は、例えば特開２００６−１８８４８７号公報に記載の技術を適用して作製されうる。つまり、被製膜体と相互作用できる官能基（シリル基）を有するフェニルスルホン類化合物の溶液を塗布乾燥して形成された自己組織化膜は、撥液性膜となるが、紫外線を照射されると膜を構成する分子の構造が変化して親液性膜に変性する。
【００４３】
同様に、特開２００７−２４６４１８号公報に記載の技術を適用して光照射によって撥液性から親液性に変性する自己組織化膜を作製してもよい。つまり、被製膜体と相互作用できる官能基（シリル基）と、ｏ−ニトロベンジルオキシカルボニル基で保護された２級アミノ基を有する化合物の溶液を塗布乾燥して形成された自己組織化膜は、撥液性膜となるが、紫外線を照射されると、膜を構成する分子の構造が変化して親液性膜に変性する。
さらに、特開２００６−１６８６０６号公報に記載の有機コーティング膜を作製してもよい。
【００４４】
また、特開２００７−１３４３４８号公報に記載の技術を適用して、撥液性有機薄膜（例えば、フルオロアルキルシランの自己組織化膜）を形成してもよい。この撥液性有機薄膜は、光照射によって膜自体が除去されて、被製膜体が露出する。
【００４５】
これらの任意の、撥液性の自己組織化膜を形成し、一部の領域に選択的に光を照射して、その照射領域を親液性とする。
【００４６】
本発明の有機ＥＬディスプレイパネルの有機ＥＬ素子の例が図１Ａおよび図１Ｂに示される。図１Ａおよび図１Ｂに示される有機ＥＬ素子は、トップエミッション型の有機ＥＬディスプレイパネルを前提にしているため、駆動ＴＦＴの上に有機ＥＬ素子が積層されている。もちろんボトムエミッション型の有機ＥＬディスプレイパネルに本発明を適用してもよく、その場合には駆動ＴＦＴを有機ＥＬ素子と同一の平面に形成すればよい。
【００４７】
図１Ａには、ＴＦＴ２が配置された基板１を覆う平坦化膜３の上に配置された有機ＥＬ素子が示される。つまり平坦化膜３に反射陽極（画素電極）４が配置され、反射陽極４上に正孔注入層５が積層されている。反射陽極（画素電極）４は、ＴＦＴ２のドレイン電極（不図示）と接続している。
【００４８】
正孔注入層５を囲むように、順テーパ状のバンク９が形成されている。バンク９の一部は正孔注入層５の一部に重なっている。バンク９が規定する領域に、中間層（インターレイヤー）６、発光層７、電子注入層８が積層されている。これらのうち、少なくとも発光層７は塗布法で形成されていることが好ましい。さらに、陰極１０と封止膜１１が積層される。陰極１０と封止膜１１は、バンク９で規定された領域を超えて隣接する有機ＥＬ素子と接続していてもよい。また、電子注入層８も、陰極１０と封止膜１１と同様に、バンク９で規定された領域を超えて隣接する有機ＥＬ素子と接続していてもよい。
【００４９】
図１Ｂにも、ＴＦＴ２が配置された基板１を覆う平坦化膜３の上に配置された有機ＥＬ素子が示される。平坦化膜３に配置された反射陽極（画素電極）４を囲むようにバンク９が形成されている。バンク９の一部は反射陽極４の一部に重なっている。バンク９が規定する領域に、正孔注入層５、中間層（インターレイヤー）６、発光層７、電子注入層８が積層されている。これらのうち、少なくとも発光層７は塗布法で形成されていることが好ましい。さらに、陰極１０と封止膜１１が積層される。
【００５０】
バンク９は、ピクセル型のバンクであってもよく、ライン型のバンクであってもよい。ピクセル型のバンクは、画素電極を完全に取り囲むように形成されており、各画素を一つずつ区切る。一方、ライン型のバンクは、複数のピクセルを列毎に区切り、画素電極を完全には囲まない。さらに詳述すると、ライン型のバンクは、同色（Ｒ，ＧまたはＢ）の画素列を列毎に区切るバンクである。
【００５１】
図１Ａおよび図１Ｂのいずれにおいても、有機ＥＬ素子のバンク９の表面のうち、上面とテーパ面の上側には撥液性膜１２が形成されている。一方、バンク９の表面のうち、テーパ面の下側には、親液性膜１２’が形成されていることが好ましい。撥液性膜１２または親液性膜１２’は、デバイス完成後に分解して残渣となることがある。このような残渣も、撥液性膜１２または親液性膜１２’と定義される。
【００５２】
バンクの領域内に塗布されたインク（ここでは発光層のインク）の液滴が、乾燥により臨界濃度に達したときにセルフピンニングするときの位置を「ピンニングポイント」１３と称する。後述するように、親液性膜が形成されている領域との境界を調整することにより、ピンニングポイントを制御することができ、発光層７を膜厚均一性の高い膜にすることができる。そのため、塗布形成される層（発光層７を含む）の表面と、バンクのテーパ面との接点が、ピニングポイントとなる。
【００５３】
ピンニングポイント１３は、通常、発光層７の均一領域よりも上部（バンクの上側）にある。ピンニングポイント１３の位置は、通常は、電子注入層（数ｎｍ程度の超薄膜であることが多い）の上に積層される陰極または封止膜の高さと一致することが多い（図１Ｂ参照）。つまり、塗布形成される層（発光層７を含む）の表面と、バンクのテーパ面との接点は、陰極または封止膜の高さと一致することが多い。
【００５４】
ピンニングポイント１３より下側のテーパ面には、撥液性膜が配置される必要はなく、むしろ、撥液性膜がない方が望ましい。テーパ面全体が撥液性であると、バンク下端で機能膜の材料液が弾かれてしまい、画素電極の端部が機能膜で覆われないことがある。それにより、陰極と陽極とが短絡する可能性があるからである。
【００５５】
本発明は、以下に示す有機薄膜トランジスタ（有機ＴＦＴ）も提供する（図２参照）。図２に示された有機ＴＦＴは、基板２０と；基板２０に配置されたゲート電極２１と；ゲート電極２１を覆うゲート絶縁膜２２と；ゲート絶縁膜２２上に配置されたソース電極２３およびドレイン電極２４ならびにチャネル領域と；ソース電極２３およびドレイン電極２４を覆う順テーパ状のバンク２６と；バンク２６が規定する領域に配置された有機半導体層２５と；バンク２６および有機半導体層２５を覆うオーバーコート層２８を有する。
【００５６】
バンク２６の上面と、バンクのテーパ面の上側には、撥液性膜２９（その分解物である残渣を含む）が形成されている。一方、バンク２６の表面のうち、テーパ面の下側には、親液性膜２９’（その分解物である残渣を含む）が形成されていることが好ましい。撥液性膜が形成されている領域と、親液性膜が形成されている領域との境界位置を調整することによって、ピンニングポイント３０を調整して、塗布法で形成される有機半導体層の厚さと均一性を制御することができる。
【００５７】
２．有機ＥＬディスプレイパネルの製造方法
本発明の有機ＥＬディスプレイパネルは、例えば、
１）複数の陽極が配置された基板を準備するステップ、
２）前記陽極の少なくとも一部を囲むように、テーパ状のバンクを形成するステップ、
３）前記バンクの表面に、撥液性有機膜を形成するステップ、
４）前記バンクのテーパ下部の表面に形成された撥液性有機膜に、選択的に光を照射して、その撥液性を低下させるか、または撥液性有機膜を除去するステップ、
５）前記バンクで規定された領域に、有機発光材料を含むインクを塗布して、有機発光層を形成するステップ、
６）前記有機発光層の上に、陰極を形成するステップ、を有する。
【００５８】
基板に複数の陽極（画素電極となる）を形成するには、陽極の電極材料を蒸着したり、スパッタリングしたりすればよい。もちろん、フォトリソグラフィ法を用いて形成してもかまわない。基板に、ライン状またはマトリックス状に陽極を配置することが好ましい。
【００５９】
基板に配置された陽極の上に正孔注入層を形成してもよい。正孔注入層の形成手段は特に限定されない。
【００６０】
テーパ状のバンクは、例えばフォトリソグラフィ法によって形成されうる。つまり、陽極（必要に応じて正孔注入層）が形成された基板面に、樹脂膜を塗布などにより形成し；形成された塗布膜などにマスクを介して光を照射して；所望の部位の樹脂膜を除去すればよい。それにより、基板上に配置された陽極（または正孔注入層）を露出させる。もちろん、無機材料のバンクをＣＶＤ法などによって作製してもよい。また、前述の通りバンクはラインバンクであってもピクセルバンクであってもよいが、好ましくはラインバンクである。
【００６１】
次に、形成されたバンクの表面に撥液性有機膜を形成する。撥液性有機膜は、バンクの表面だけでなく、バンクで規定される領域（陽極の表面であったり、正孔注入層の表面であったりする）にも形成されうる。撥液性有機膜は感光性膜であることが好ましく、具体的には光を照射されると、撥液性が低下して親液性となる膜である。また、バンクの表面に形成される撥液性有機膜は、有機単分子膜または自己組織化膜であることが好ましい。有機単分子膜であれば、その後に形成される機能層などへの影響が少ないからである。
【００６２】
バンクの表面に撥液性有機膜（特に自己組織化膜）を形成する手段は特に限定されないが、撥液性有機膜となる有機分子を含む溶液を、バンク表面に公知の塗工方法で塗布して得た塗膜を加熱乾燥して、撥液性膜としてもよい。塗工方法の例には、ディップ法、スピンコート法、スプレー法、ローラコート法、メイヤーバー法、スクリーン印刷法、刷毛塗り法などが含まれる。具体的には、前述の先行技術を適用して行えばよい。
【００６３】
バンクの表面に形成された撥液性有機膜は、光が照射されると、その膜物性が変化する性質を有することが好ましい。例えば、紫外線が照射されると照射部位だけが親液性の膜に変化する。またバンクの表面に形成された撥液性有機膜は、光が照射されると、その膜自体が除去されてもよい。撥液性膜が除去されると、その膜で覆われていた部材が露出するので、その部位の撥液性がなくなり相対的に親液性が高まる。
【００６４】
そこで、バンクの表面に形成された撥液性膜の一部に光を照射する。撥液性膜のうちの一部だけに光を照射することによって、選択的に親液性の部位を生じさせることができる。光を照射する部位は、バンクのテーパ面の下側である。それにより、バンクのテーパ面の下側が選択的に親液性となる。また、バンクで規定される領域に撥液性膜が形成されている場合には、その領域の撥液性膜にも光を照射することが好ましい。
【００６５】
バンクの表面に形成された撥液性膜の一部に選択的に光を照射するには、マスクを介して光を照射すればよい。マスクの開口部面積を調整して照射部位を制御してもよいし、マスクとバンク表面との間の間隔（ギャップ）を調整して照射部位を制御してもよい。図３Ａおよび図３Ｂに示されるように、マスクの開口部を通過した光３２は拡散して広がるので、マスク３１とバンク表面との間の間隔を広げると、照射部位を広げることができる。図３Ａではマスク３１とバンク表面との間の間隔が小さく、図３Ｂではマスク３１とバンク表面との間の間隔が大きい。そのために図３Ｂでは照射した光３２がより拡散して、マスク３１の開口面積が同じであるにもかかわらず、図３Ａの照射面積よりも、図３Ｂの照射面積の方が大きい。
【００６６】
前記の通り、バンクのテーパ面の下側を親液性にする。親液性にするべき領域（光を照射する領域）は、機能層が均一性の高い膜になるように、特に有機発光層が均一性の高い膜になるように、設定することが好ましい。均一性の高い有機発光層は、輝度ムラの抑制などの画質の向上に効果的に作用するからである。
親液性にするべき領域は、機能層（特に有機発光層）の膜均一性を達成するように、１）バンクのテーパ角度、２）機能層を形成するために塗布する液状物質の性質（後退角など）、３）除外領域の設定、などに応じて適宜設定すればよい。親液化するべき領域の、具体的な設定については、後に詳細に説明する。
【００６７】
バンクのテーパ面の下側を親液性にしたら、バンクが規定する領域に機能層を塗布法により形成する。前述の通り、機能材料を含むインクを、インクジェット、ディスペンサー、ノズルコート、スピンコート、凹版印刷、凸版印刷などにより塗布・乾燥して層とすることが好ましい。機能層を形成した後、陰極を積層して、さらに封止膜を形成することで、有機ＥＬ素子が作製される。
【００６８】
親液化するべき領域の設定について
以下に、撥液性有機膜が形成されたバンク表面の、親液性にするべき領域の設定の仕方の例を説明する。もちろん、前記領域の設定法が、これに限定されるわけではない。バンクのテーパ面のうち、バンクの底からの一定高さ（以下において「ピンニング高さ」ともいう）までを、親液性とするべき領域とする。
【００６９】
バンク２６の内部に提供された液状物質（インク）は、バンク表面（ここではバンク上面９−１）との接触角がθである液滴４０として配置される（図４Ａ）。液滴４０の乾燥が進行すると、接触角θが小さくなり（図４Ｂ）、インクの後退角θＲと同一になる。後退角θＲは、インクの性質（粘度など）と、バンク表面の物性（表面自由エネルギーなど）によって変化する。つまり、バンク表面がインクに対して撥液性であるほど、後退角θＲは大きくなる。
【００７０】
接触角θがインクの後退角θＲと同一になると液滴４０が小さくなり、液滴４０の端部がバンクエッジ９−３に接近する（図４Ｃ）。液滴４０の端部がバンクエッジ９−３に到達すると、インクとバンク表面（バンクのテーパ面）との接触角θは、いったん増加してθ’となる（図４Ｄ）。さらにインクの乾燥が進行すると、接触角θが小さくなり（図４Ｅ）、接触角θが後退角θＲと同じになると液滴が小さくなる（図４Ｆ）。乾燥するにつれて徐々にインクの濃度が高くなり粘度が上昇するので、液滴４０の大きさは変化しなくなり、液滴端部の位置が決定される。この液滴端部の位置決めを「ピンニング」という。特に、インクの濃度の上昇（粘度の上昇）によるピンニングを「セルフピンニング」という。
【００７１】
本発明は、バンクのテーパ面の上側を撥液性に、テーパ面の下側を親液性とすることにより、この「ピンニング」を制御することを特徴とする。つまり、バンクの表面が親液性となれば、インクの後退角θＲが小さくなるので、液滴の大きさが小さくなりにくくなる。そのため、撥液性の面と親液性の面との境目が、液滴の端部の位置となり、「ピンニング」の位置制御が可能となる。
【００７２】
以下において、親液性のバンク表面（バンクの内側面の下側）とインクとの後退角θＲが３０°であるインクの場合と、４０°であるインクの場合とを検討する。
【００７３】
バンクで規定された領域に配置された陽極に、正孔注入層（ＨＩＬ）、中間層（ＩＬ）、有機発光層（ＥＭＬ）を積層する場合を仮定する。図５に示されるように、有効画素部端４５における各層の厚さをＨＩＬ：６５ｎｍ、ＩＬ：２０ｎｍ、ＥＭＬ：８５ｎｍとする（合計高さｈ＝１７０ｎｍ）。図５に示されるように、有効画素部端４５よりもバンク９側には、有効画素部でない領域があり、それを除外領域という。バンク端部から距離ｃ（１μｍまたは０．５μｍ）の領域を除外領域とした。バンクのテーパ角度αは３０〜９０°とした。
【００７４】
バンクのテーパ面９−２のうち、親液性とした領域の高さをピンニング高さＨ（単位：ｎｍ）としたときに、下記の関係が導かれる。
【００７５】
【数１】
2009113239.tif 000010
【００７６】
上記式から求めたピンニング高さＨを下記の表に示す。
【００７７】
【表１】
2009113239.tif 000011
【００７８】
このように、バンクのテーパ角度と、インクの性質とバンク表面との関係（インク後退角）、および除外領域の設定に応じて、ピンニング高さ（バンクの内側面のうち、親液性とする表面の高さ）を、適宜適切に設定する。それにより、任意の位置に機能層をピンニングすることができ、均一性の高い機能層とすることができる。
【実施例】
【００７９】
ガラス基板に、複数の陽電極（１９０μｍ×６０μｍ、厚さ：５０ｎｍ）をスパッタリング法でマトリックス状に配置した。陽電極の材質はＡＰＣ（ＡｇＰｄＣｕ合金）とした。
【００８０】
基板に形成された陽電極を囲むように、ライン状にバンク（材質：シリコンオキサイド）をＣＶＤ法で形成した。バンクの高さを１μｍとした。バンクのテーパ角度は４５°とした。バンクの表面およびバンクで規定された領域（陽極の表面）に、撥液性の自己組織化膜を形成した。形成した自己組織化膜の一部に、マスクを介して紫外線（光量：８Ｊ/ｃｍ２）を照射した。照射領域は、バンクのテーパ面であって、バンクの底からの高さが６００ｎｍまでの領域とした。
【００８１】
ライン状のバンクで規定された領域に、ＰＥＤＯＴを含む溶液を塗布、乾燥して、正孔注入層としてＰＥＤＯＴ層（厚さ：６５ｎｍ）を形成した。トリフェニルアミンを０．８ｗｔ％含む溶液（溶媒：アニソール）を塗布、乾燥してインターレイヤー層（厚さ：２０ｎｍ）を形成した。次に、ポリフルオレンを１．３ｗｔ％含む溶液（溶媒：シクロヘキシルベンゼン）を塗布乾燥して、発光層（厚さ：８５ｎｍ）を形成した。さらに、バリウムを真空蒸着させて、電子注入層（厚さ：５ｎｍ）を形成した。
【００８２】
電子注入層の上に、陰極（材質：ＩＴＯ、厚さ：１００ｎｍ）を、対向ターゲットスパッタ法により形成した。最後に、封止膜を形成した。
【００８３】
本願は、２００８年３月１３日に出願された特願２００８−０６４８１８に基づく優先権を主張する。当該明細書および図面に記載された内容は、本願明細書に援用される。
【産業上の利用可能性】
【００８４】
本発明により、いわゆる塗布法で作製される有機ＥＬ素子の機能層（例えば有機発光層）の均一性を高めることができるので、輝度ムラが少なく高画質な有機ＥＬディスプレイパネルの提供に寄与する。
【図面の簡単な説明】
【００８５】
【図１】有機ＥＬ素子の各層の積層状態を示す模式図である。図１Ａは、正孔注入層をバンクで規定しない例；図１Ｂは、正孔注入層をバンクで規定した例である。
【図２】有機ＴＦＴの積層状態を示す模式図である。
【図３】マスクを介してバンク表面に光を照射するときに、マスクとバンク表面との間隔に応じて照射領域が制御できることを示す図である。
【図４】バンクが規定する領域に提供された液状物質が、乾燥していくプロセスを示す図である。
【図５】ピンニング高さを設定するためのモデルを示す図である。
【符号の説明】
【００８６】
１  基板
２  ＴＦＴ
３  平坦化膜
４  反射陽極
５  正孔注入層
６  インターレイヤー
７  発光層
８  電子注入層
９  バンク
９−１  バンク上面
９−２  バンク内側面
９−３  バンクエッジ
１０  陰極
１１  封止膜
１２  撥液性膜
１２’  親液性膜
１３  ピンニングポイント
２０  基板
２１  ゲート電極
２２  ゲート絶縁膜
２３  ソース電極
２４  ドレイン電極
２５  有機半導体層
２６  バンク
２８  オーバーコート層
２９  撥液性膜
２９’  親液性膜
３０  ピンニングポイント
３１  マスク
３２  照射光
４０  液滴
４５  有効画素部端
【手続補正３】
【補正対象書類名】図面
【補正対象項目名】全図
【補正方法】変更
【補正の内容】
【図１】
2009113239.tif 000012
【図２】
2009113239.tif 000013
【図３】
2009113239.tif 000014
【図４】
2009113239.tif 000015
【図５】
2009113239.tif 000016
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
複数の有機ＥＬ素子を含む有機ＥＬディスプレイパネルであって、
前記有機ＥＬ素子のそれぞれは、基板と、前記基板上に配置された陽極と、前記陽極上に配置された有機発光層と、前記有機発光層上に配置された陰極と、前記有機発光層の領域を規定し、前記陽極に接触する順テーパ状でありかつ全体が有機絶縁材料からなるバンクと、前記バンクの上表面およびバンクのテーパ上部の表面に配置された撥液性有機膜とを有し、かつ前記有機ＥＬ素子のバンクのテーパ下部の表面に撥液性有機膜を有さず、
前記有機発光層は塗布形成され、前記有機発光層の陰極側の表面が、前記バンクのテーパ上部の表面に配置された撥液性有機膜を有する領域と、撥液性有機膜を有しない領域との境界において、前記バンクのテーパの表面と接している、
有機ＥＬディスプレイパネル。
【請求項２】
前記順テーパ状のバンクのテーパ角度は、２０°〜７０°である、請求項１に記載の有機ＥＬディスプレイパネル。
【請求項３】
前記バンクの表面に配置された撥液性有機膜は、自己組織化膜である、請求項１に記載の有機ＥＬディスプレイパネル。
【請求項４】
前記バンクの表面に配置された撥液性有機膜は、単分子膜である、請求項１に記載の有機ＥＬディスプレイパネル。
【請求項５】
前記有機ＥＬ素子のバンクのテーパ下部の表面に配置された親液性有機膜を有する、請求項１に記載の有機ＥＬディスプレイパネル。
【請求項６】
前記バンクは、ラインバンクである、請求項１に記載の有機ＥＬディスプレイパネル。
【請求項７】
複数の陽極が配置された基板を準備するステップと、
前記陽極の少なくとも一部を囲み、かつ前記陽極に接触し、順テーパ状でありかつ全体が有機絶縁材料からなるバンクを形成するステップと、
前記バンクの表面に、撥液性有機膜を形成するステップと、
前記バンクのテーパ下部の表面に形成された撥液性有機膜に、選択的に光を照射して、前記撥液性有機膜の撥液性を低下させるかまたは前記撥液性有機膜を除去するステップと、
前記バンクで規定された領域に、有機発光材料を含むインクを塗布して、有機発光層を形成するステップと、
前記有機発光層の上に、陰極を形成するステップと、を有し、
前記有機発光層の陰極側の表面が、前記バンクのテーパ上部の表面に配置された撥液性有機膜を有する領域と、撥液性有機膜を有しない領域との境界において、前記バンクのテーパの表面と接している、
有機ＥＬディスプレイパネルの製造方法。
【請求項８】
前記順テーパ状のバンクのテーパ角度は、２０°〜７０°である、請求項７に記載の製造方法。
【請求項９】
前記撥水性有機膜は、撥水機能を有する感光性の自己組織化膜である、請求項７に記載の製造方法。
【請求項１０】
前記照射する光は、紫外線である、請求項７に記載の製造方法。
【請求項１１】
前記バンクを形成するステップの前に、前記陽極の上に正孔注入層を形成するステップをさらに含む、請求項７に記載の製造方法。
【手続補正２】
【補正対象書類名】明細書
【補正対象項目名】００１１
【補正方法】変更
【補正の内容】
【００１１】
すなわち本発明の第一は、以下に示す有機ＥＬディスプレイパネルに関する。
［１］  複数の有機ＥＬ素子を含む有機ＥＬディスプレイパネルであって、
前記有機ＥＬ素子のそれぞれは、基板と、前記基板上に配置された陽極と、前記陽極上に配置された有機発光層と、前記有機発光層上に配置された陰極と、前記有機発光層の領域を規定し、前記陽極に接触する順テーパ状でありかつ全体が有機絶縁材料からなるバンクと、前記バンクの上表面およびバンクのテーパ上部の表面に配置された撥液性有機膜とを有し、かつ前記有機ＥＬ素子のバンクのテーパ下部の表面に撥液性有機膜を有さず、
前記有機発光層は塗布形成され、前記有機発光層の陰極側の表面が、前記バンクのテーパ上部の表面に配置された撥液性有機膜を有する領域と、撥液性有機膜を有しない領域との境界において、前記バンクのテーパの表面と接している、
有機ＥＬディスプレイパネル。
［２］  前記順テーパ状のバンクのテーパ角度は、２０°〜７０°である、［１］に記載の有機ＥＬディスプレイパネル。
【手続補正３】
【補正対象書類名】明細書
【補正対象項目名】００１２
【補正方法】変更
【補正の内容】
【００１２】
［３］  前記バンクの表面に配置された撥液性有機膜は、自己組織化膜である、［１］に記載の有機ＥＬディスプレイパネル。
［４］  前記バンクの表面に配置された撥液性有機膜は、単分子膜である、［１］に記載の有機ＥＬディスプレイパネル。
［５］  前記有機ＥＬ素子のバンクのテーパ下部の表面に配置された親液性有機膜を有する、［１］に記載の有機ＥＬディスプレイパネル。
【手続補正４】
【補正対象書類名】明細書
【補正対象項目名】００１３
【補正方法】変更
【補正の内容】
【００１３】
［６］  前記バンクは、ラインバンクである、［１］に記載の有機ＥＬディスプレイパネル。
【手続補正５】
【補正対象書類名】明細書
【補正対象項目名】００１４
【補正方法】変更
【補正の内容】
【００１４】
本発明の第二は、以下に示す有機ＥＬディスプレイパネルの製造方法に関する。
［７］  複数の陽極が配置された基板を準備するステップと、
前記陽極の少なくとも一部を囲み、かつ前記陽極に接触し、順テーパ状でありかつ全体が有機絶縁材料からなるバンクを形成するステップと、
前記バンクの表面に、撥液性有機膜を形成するステップと、
前記バンクのテーパ下部の表面に形成された撥液性有機膜に、選択的に光を照射して、前記撥液性有機膜の撥液性を低下させるかまたは前記撥液性有機膜を除去するステップと、
前記バンクで規定された領域に、有機発光材料を含むインクを塗布して、有機発光層を形成するステップと、
前記有機発光層の上に、陰極を形成するステップと、を有し、
前記有機発光層の陰極側の表面が、前記バンクのテーパ上部の表面に配置された撥液性有機膜を有する領域と、撥液性有機膜を有しない領域との境界において、前記バンクのテーパの表面と接している、
有機ＥＬディスプレイパネルの製造方法。
【手続補正６】
【補正対象書類名】明細書
【補正対象項目名】００１５
【補正方法】変更
【補正の内容】
【００１５】
［８］  前記順テーパ状のバンクのテーパ角度は、２０°〜７０°である、［７］に記載の製造方法。
［９］  前記撥水性有機膜は、撥水機能を有する感光性の自己組織化膜である、［７］に記載の製造方法。
［１０］  前記照射する光は、紫外線である、［７］に記載の製造方法。
［１１］  前記バンクを形成するステップの前に、前記陽極の上に正孔注入層を形成するステップをさらに含む、［７］に記載の製造方法。
【国際調査報告】
2009113239.tif 000017
2009113239.tif 000018
2009113239.tif 000019
2009113239.tif 000020